상기 실시 예 및 비 교예 에서 제조 된 폴리아 믹 산 조성물 을 1 , 500 rpm 이상 의 고속 회전 을 통해 기포 를 제거 하 였 다 . 이후 스핀 코터 를 이용 하 여 유리 기판 에 탈 포 된 폴리아 믹 산 조성물 을 도포 하 였 다 . 이후 질소 분위기 하 및 120 ℃ 의 온도 에서 30 분 동안 건조 하 여 겔 필름 을 제조 하 고 , 상기 겔 필름 을 450 ℃ 까지 2 ℃/ 분 의 속도 로 승 온 하 고 , 450 ℃ 에서 60 분 동안 열처리 하 고 , 30 ℃ 까지 2 ℃/ 분 의 속도 로 냉각 하 여 폴리 이미드 필름 을 수득 하 였 다 .